(57)【要約】【課題】多様な形態のデザインが印刷された印刷紙が引入されているガラスを素材とした内外装材である湿式施工可能なデザイン入りガラスタイルを提供する。【解決手段】湿式施工可能なデザイン入りガラスタイルの上側には一定の形態に加工されて用意されたガラス１０が配置されている。また、中間には一定の形態のデザイン２５が印刷されている印刷紙２０が配設されている。そして、印刷紙２０の最下側には接着剤３０が設けられている。【選択図】図１
2007223882.tif 000002
【特許請求の範囲】
【請求項１】
専用インクを用いるために考案されたノズルが備えられ、放熱による乾燥装置と紫外線を照射して乾燥できる装置とが備えられ、紫外線環境に耐えられ専用印刷紙に一定の接着力を有し、吸湿されないインクが噴射される専用印刷器を利用して、吸湿が起こらず破れ難いうえ、外部の紫外線環境にも耐えられる印刷紙上に所望のデザインを出力して、前記デザインが出力された印刷紙の印刷面上には印刷面の解像度を高め、印刷紙に完全に一体となるように接着されて湿気や紫外線環境に耐えられ、ガラスの破損時にも破損した欠片とともに分離されたりひび割れたりせず、外部の直射光線に露出されても長時間耐えられる専用物質を塗布した後、所望の寸法に加工されて、洗浄乾燥されているガラスの一側面上に前記印刷面とガラスとが専用物質により接着されるようにして完全に乾燥する過程を経た後、前記印刷紙の他側には化学物質とセメント及びケイ砂が混合されて前記印刷紙と一体に接着され、水分の吸湿が起こらず、紫外線による変形がないうえ、建物の変化に抵抗できる弾性物性を有し、高温でも接着力に変化のない、耐火性のある接着剤が塗布された後に乾燥してなることを特徴とする湿式施工可能なデザイン入りガラスタイル。
【請求項２】
前記印刷紙の印刷面上に噴射される専用インクは、紫外線環境に耐えられ専用印刷紙に一定の接着力を有し、吸湿されない専用インクが噴射されてなることを特徴とする請求項１に記載の湿式施工可能なデザイン入りガラスタイル。
【請求項３】
前記専用物質及び接着剤は、アクリル系プライマー及び接着剤、ウレタンプライマー及び接着剤、アクリル樹脂、ホットメルト、ラミネーティングプライマーの中から選択されたいずれかの物質が添加されてなることを特徴とする請求項１に記載の湿式施工可能なデザイン入りガラスタイル。
【請求項４】
前記印刷紙に印刷されている印刷面の他側には、化学物質とセメント及びケイ砂が混合されてガラスや塗料に一体に接着され、水分の吸湿が起こらず、紫外線に変形しないうえ、建物の変化に抵抗できる弾性物性を有し、衝撃による破損時にも飛散及び落下の恐れが皆無で、高温でも接着力に変化がない耐火性のある接着剤が塗布され、この接着剤にはコンクリート成分が含まれることを特徴とする請求項１に記載の湿式施工可能なデザイン入りガラスタイル。
【請求項５】
前記印刷紙に印刷されている印刷面の専用インク及び接着剤の乾燥は、自然乾燥、熱乾燥、紫外線乾燥の中から選択されたいずれかの方法により行われることを特徴とする請求項１に記載の湿式施工可能なデザイン入りガラスタイル。
【発明の詳細な説明】
【技術分野】
【０００１】
本発明は、湿式施工可能なデザイン入りガラスタイルに関し、より詳細には、内装材または外装材として用いるために専用印刷紙に所望のデザインを出力してガラスに一体となるように付着し、壁面に一体に接着されてなる内外装材として提供される湿式施工可能なデザイン入りガラスタイルに関する。
【背景技術】
【０００２】
従来は、各種建物の内外装材用に用いられる資材として、石材とコンクリート、レンガ及びパネルなどが主流となっていたが、このような建築用資材の外部は通常粗面になっており、コンクリートと石材レンガといった資材は雪や雨水を直接吸収したり蒸発したりの繰り返しによって風化作用を受け、寿命には限りがあったし、これにより建物の老朽化が加速するという問題があった。
【０００３】
また、石材やレンガを含む従来の建築用資材は、写真などのデザインを表現することは根本的に不可能であり、のみならず外部は風化の侵食に直接露出しており、さらに石材とレンガ及びコンクリートの固有のカラーに代わって塗料により塗色された内外部やパネルの壁も当初の塗色された状態を長く保持するのが困難であった。
【０００４】
建物の外壁をコンクリートやレンガで造成した場合は、デザインを具現することが非常に難しく、さらに風化作用による微細な侵食により塗布された専用インクに亀裂が生じたり、色褪せしたりすることなどから頻繁に塗り直す必要があったし、マンションのような大型構造物の場合は管理コストが嵩む原因にもなった。
【０００５】
また、現代の建築においては、デザインに対する変化やそのニーズのレベルが高まっているのに対し、これを実現する方法は、ただ建物にペンキを利用してデザインを描くか、注文型タイルを利用する程度に止まっていた。しかしながら、ペンキを利用する方法は写真や精密なイメージを具現するのは不可能であり、時間が経てば汚染され色褪せしてしまうという短所がある。さらに、注文型タイルも写真のような精密なイメージを実現することが不可能であり、それぞれのデザインに対する注文単価がかなり高価であるため、実用化するには困難があった。
【０００６】
こうしたことから、コンクリートや石材、レンガ及びパネルまたはペンキを利用したデザイン装飾などの短所を克服できる素材とした外部及び内部壁面を造成するための建築資材として耐久性のあるものが求められている。
【０００７】
通常、ガラスは数千年が経っても変化しないという耐久性を有しており、水分が吸収されず、完全な防水が可能である。
【０００８】
また、従来の石材やモルタルまたはコンクリートやレンガを素材にして建築物の外壁や内壁を造る場合には、レンガやコンクリートなどが持っている限られたカラーのみを演出するだけであって、現代の建築物で求められている多様な個性を表現するための方策は提供していない。
【０００９】
特に、天然色のカラーを導入して造成した壁面は、専用インクの色が日光により色褪せし易いという現象や内壁に導入した場合に汚れ易いという性質のため、管理が難しく、定期的に専用インクを塗り直さなければならないという問題があった。
【００１０】
また、従来の内外装材によっては、現代の建物構造で求められる精密なイメージやデザインなどの個性を表現するのが難しく、天然色を利用した広告や案内をしても日光露出による色の変化が発生するため、耐久性を補完する必要があった。
【００１１】
特に、直射光線に直接晒される場合や、雪や風及び雨水による直接の露出によって天然カラーを利用したデザインに多くの変化が生じ、これによって一定の情報を伝達するための壁面の内外装材としては充分な役割を果たせなかった。
【００１２】
また、従来の建築物の内外装材として用いられる石材やレンガコンクリートや陶器状のタイルは、精密なイメージの表現だけでなく、天然色を十分に表現するのが難しく、そのため、商業地区の派手な広告看板や看板などに相応しい建築物の外装材としての機能を果たせないという問題があった。
【００１３】
特に、現代建築の特性上、面を強調したり建物をマーケティングの手段として捉えるなど、写真のイメージなどの精密なデザインへの需要が益々高まっている状況では、これを十分表現でき、資材として維持できる新しい材料の建物外装材を求めるようになったし、商店街の密集地や車通りが多くドライバ及び歩行者をはじめとする通行人の多い場所で人々の目を引いたり、博物館や図書館などで精密なイメージと建物に好適なデザインを表現するための素材として、壁面を造成する従来の伝統的な材料を利用した素材は不十分であった。
【００１４】
本発明は、かかる従来技術の問題点を解決するために、専用インクを用いるために考案されたノズルが備えられ、放熱による乾燥装置と紫外線を照射して乾燥できる装置とが備えられ、紫外線環境に耐えられ専用印刷紙に一定の接着力を有し、吸湿されないインクが噴射される専用印刷器を利用して、吸湿が起こらず破れ難いうえ、外部の紫外線環境にも耐えられる印刷紙上に所望のデザインを出力して、前記デザインが出力された印刷紙の印刷面上には印刷面の解像度を高め、印刷紙に完全に一体となるように接着されて湿気や紫外線環境に耐えられ、ガラスの破損時にもガラスの組織に沿って破れたり、接着が解除されたりせず安全で、外部の直射光線に露出されても長時間耐えられる専用物質を塗布した後、所望の寸法に加工されて、洗浄乾燥されているガラスの一側面上に前記印刷面とガラスとが専用物質により接着されるようにして完全に乾燥する過程を経た後、前記印刷紙の他側には化学物質とセメント及びケイ砂が混合されて前記印刷紙と一体に接着され、水分の吸湿が起こらず、紫外線による変形がないうえ、建物の変化に抵抗できる弾性物性を有し、高温でも接着力に変化がない耐火性のある接着剤が塗布された後に乾燥してなることを特徴とする湿式施工可能なデザイン入りガラスタイルを発明するに至った。
【発明の開示】
【発明が解決しようとする課題】
【００１５】
本発明は、かかる事情に鑑みてなされたもので、その目的は、建築物の内外装材として提供されるガラスを素材とした壁面を提供する方法を提案し、またガラス面の下側には所望の形態のデザインが図案されている印刷紙を引入することによって、各種のカラーを建物の内外装材を通じて具現できるだけでなく、建物の内外装材を通じて案内事項と広告の機能を結びつけられるガラスを素材とした内外装材を提供することにある。
【００１６】
また、本発明の別の目的は、印刷紙に各種写真や絵及びコンピュータグラフィック、映画ポスターなど非常に多様な形態のデザインが印刷された印刷紙が引入されているガラスを素材とした内外装材を提供することで、広告及び案内の機能を果たせる建築物の内外装材を提供することにある。
【００１７】
また、本発明のさらに別の目的は、印刷面の内側にはガラスが専用物質によって印刷紙と一体に付着されるようにして印刷紙の内容物がガラスという浸水しない素材により長く保持されるようにし、ガラスと専用物質を透過した光線によっても印刷面が効果的に保護されるようにして印刷面の内容を表現するために使われたインクの色などが色褪せし難い建築物の内外装材を提供することにある。
【００１８】
また、本発明のさらに別の目的は、印刷面の他側にガラスと一体となるように塗布されて接合され、その上に各種壁面に湿式施工が可能であり、最外側には建物の内外装材として利用されるガラス素材のガラスタイルを提供することにある。
【００１９】
また、本発明のさらに別の目的は、貯水槽を造成するためにこれまで利用していた従来のコンクリートやレンガに代わりに、ガラスを素材としたガラスタイルを提供することにある。
【００２０】
また、本発明のさらに別の目的は、従来の石材やレンガコンクリート素材の建築物の内外装材に代わって、デザイン及び天然カラーを建物の内外装材に用いても、紫外線と熱及び直射光線にも耐えられるため、長時間変形や変化のないガラスを素材とした建物の内外装材を提供することにある。
【００２１】
また、本発明のさらに別の目的は、携帯電話をはじめとするダイナミックな情報機器を販売するための代理店や店舗と博物館や役所向けに企業の広告戦略や建物のデザイナーの要求に応えられるカラフル、かつ、モダンな素材を利用して視覚的な効果を極大化できる建物の内外装材としてのデザイン入りガラスタイルを提供することにある。
【００２２】
また、本発明のさらに別の目的は、季節に応じて微細な収縮と膨脹を持続的に繰り返す壁面に適応して亀裂と変形を起こさないガラスを素材にし、写真のような精密なイメージや有色のカラーを表現でき、建築物の内装材及び外装材として用いられる場合は湿式施工されて建物の壁面と完全に一体に造成可能なガラスタイルを提供することにある。
【００２３】
また、本発明のさらに別の目的は、貯水槽ではガラスを素材にして、ガラスの表面に直接水が接触できるようにしているため、ガラスの滑らかな面によって管理を容易にし、ガラスの下に写真や様々なデザインなどを表現でき、貯水槽の防水機能をパーフェクトに果たせることはもちろん、用途に応じて表現することで、ニーズを満足させることのできるガラスタイルを提供することにある。
【００２４】
また、本発明のさらに別の目的は、締結機構により建物に付着可能であるだけでなく、接着剤を用いた湿式施工によっても壁面に付着可能な湿式施工可能なデザイン入りガラスタイルを提供することにある。
【課題を解決するための手段】
【００２５】
本発明は、上記目的を達成するために、所望の寸法に加工されて、洗浄乾燥されているガラスの一側面上に塗布されてガラスと一体となり、紫外線に長時間晒されても色の変化がなく、水分の吸湿が起こらず、ガラスの固有弾性にも亀裂が入ることなく、ガラスの破損時にもこれを安全に接着維持でき、高温でも低温でも破壊しない有色の専用インクで塗色し乾燥させた後、前記専用インクの上には化学物質とセメント及びケイ砂が混合されてガラスや専用インクに一体に接着され、水分の吸湿が起こらず、紫外線に変形しないうえ、建物の変化に抵抗できる弾性物性を有し、高温でも接着力に変化がない耐火性のある接着剤が塗布された後に乾燥してなることを特徴とする湿式施工可能なデザイン入りガラスタイルを提供する。
【００２６】
上記目的を達成するために、本発明に係る湿式施工可能なデザイン入りガラスタイルは、専用インクを用いるために考案されたノズルが備えられ、放熱による乾燥装置と紫外線を照射して乾燥できる装置とが備えられ、紫外線環境に耐えられ専用印刷紙に一定の接着力を有し、吸湿されないインクが噴射される専用印刷器を利用して、吸湿が起こらず破れ難いうえ、外部の紫外線環境にも耐えられる印刷紙上に所望のデザインを出力して、前記デザインが出力された印刷紙の印刷面上には印刷面の解像度を高め、印刷紙に完全に一体となるように接着されて湿気や紫外線環境に耐えられ、ガラスの破損時にもガラスの組織に沿って破れたり、接着が解除されたりせず安全で、外部の直射光線に露出されても長時間耐えられる専用物質を塗布した後、所望の寸法に加工されて、洗浄乾燥されているガラスの一側面上に前記印刷面とガラスとが専用物質により接着されるようにして完全に乾燥する過程を経た後、前記印刷紙の他側には化学物質とセメント及びケイ砂が混合されて前記印刷紙と一体に接着され、水分の吸湿が起こらず、紫外線による変形がないうえ、建物の変化に抵抗できる弾性物性を有し、高温でも接着力に変化のない、耐火性のある接着剤が塗布された後に乾燥してなることを特徴とする。
【００２７】
印刷される内容は、写真及び絵を含み、赤や黄色、青などの単純な天然色のデザインであっても可能である。
【００２８】
本発明の好適な一実施の形態では、印刷紙の印刷面上に噴射される専用インクは、紫外線環境に耐えられ、専用印刷紙に一定の接着力を有し、吸湿が起こらない成分入りのインクが好ましい。
【００２９】
本発明の好適な一実施の形態では、専用物質及び接着剤は、アクリル系プライマー及び接着剤、ウレタン系プライマー及び接着剤、アクリル樹脂、ホットメルト、ラミネーティングプライマーの中から選択されたいずれかの物質が添加されてなる。
【００３０】
本発明の好適な一実施の形態では、印刷紙に印刷される印刷面の専用インク及び接着剤の乾燥は、自然乾燥、熱乾燥、紫外線乾燥の中から選択されたいずれかの方法により行われる。
【００３１】
本発明の好適な一実施の形態では、印刷紙の印刷面の他側には、化学物質とセメント及びケイ砂が混合されてガラスや塗料と一体に接着され、水分の吸湿が起こらず、紫外線に変形しないうえ、建物の変化に抵抗できる弾性物性を有し、衝撃による破損時にも飛散及び落下の恐れが皆無で、高温でも接着力に変化がない耐火性のある接着剤が塗布される。
【００３２】
このように本発明の一実施の形態によって製造されるガラスタイルは、専用インクと接着剤とが一体に形成され、その印刷面の他側をなす接着塗布剤にはセメントなどの素材が混合されているので、湿式施工により多様な建築物の外壁に付着することができる。
【発明の効果】
【００３３】
本発明の好適な一実施の形態によれば、従来の石材及びレンガまたはコンクリートを素材とした建築物の内外装材に代わって、ガラス素材の建築物の内外装材を提供でき、ガラスの下面に引入されている印刷紙の内容に応じて写真や絵などが引入されている壁面の内外装材の造成が可能であり、雨水や直射光線などの影響にも耐えられるほか、垂直に壁面に施工されても印刷面の変形や壁面からの離脱がない湿式施工可能なデザイン入りガラスタイルを提供できるという効果を奏する。
【００３４】
そして、本発明の一実施の形態で提供されるガラスタイルにより、建物の壁面の微細な収縮と膨脹に適応でき、印刷面の一定の形態を維持したまま、亀裂や離脱が生じない建築物の内外装材を実現できる。
【００３５】
また、天然色のカラーをガラスの一側上面に塗布できるようにして、現代都市の商店街密集地や流動人口の多い地域に天然色のカラーが利用され、ガラス面により反射されて光る効果により、人々の注目を集めるために多様な機能をする広告看板及び案内板や、効果的に人の目を引くことができる建築物の内外装材を提供できる。
【００３６】
さらに、建物の外壁に適用される場合は、雨水の浸水が全く発生せず、直射光線がガラス面と専用物質を透過した後に印刷面のインクに到達されるようにして天然色のカラーが長く保持できる建物の外装材として機能できるように、特に、雪や霜または雨水が印刷面に直接到達されないようにして建物外部の外装材や建物内部の内装材として用いられる場合に長期間にわたって印刷面の元の状態を保持できる。
【００３７】
また、建物の熱的膨脹及び収縮に対応して建物と一体となって収縮及び膨脹されるガラスタイルを提供し、建物の内装材として用いられる場合にはガラス面と接着剤との間に引入されている印刷紙が専用物質及び接着剤によりガラス面と壁面にしっかりと付着されて維持されるタイルを提供し、建物壁に造成された内外装材が火災時にも壁面から完全に分離されて離脱しないようにして、建物の破損及び崩壊を遅らせることで、火災を広がり難くする内外装材として機能できる。
【発明を実施するための最良の形態】
【００３８】
以下、添付した図面に基づき、本発明に係る具体的な実施の形態について詳細に説明する。
【００３９】
図１は、本発明の一実施の形態に係る湿式施工可能なデザイン入りガラスタイルを製造するための状態を示す図である。
【００４０】
図１を参照すれば、上側には一定の形態に加工されて用意されたガラス１０が配置され、中間には一定の形態のデザイン２５が印刷されている印刷紙２０が、そして最下側には接着剤３０が示されている。
【００４１】
本発明の好適な一実施の形態によれば、専用インクを用いるために考案されたノズルが備えられ、印刷後に印刷紙２０のインクを乾かすためには、放熱による乾燥装置と紫外線を照射して乾燥できる装置とが備えられなければならない。
【００４２】
本発明の好適な実施形態で用いられるインクとしては、紫外線環境に耐えられ専用印刷紙２０に一定の接着力を有し、吸湿の起こらないものが専用印刷器に備えられているノズルを介して噴射されなければならない。
【００４３】
この時、インクが噴射される印刷紙２０は、水分の吸湿が起こらず、破れ難いうえ、外部の紫外線環境にも耐えられる印刷紙２０でなければならず、このような印刷紙２０の上に所望のデザイン２５を出力して完全に乾燥させておく。
【００４４】
このようなデザイン２５が出力された印刷紙２０の印刷面上には、印刷面の解像度を目立たせ、印刷紙２０に完全に一体に接着されて湿気や紫外線環境にも耐えられ、外部の直射光線に露出されても長時間耐えられる専用物質１５を塗布した後、所望の寸法に加工されて洗浄乾燥されているガラス１０の一側面上に前記印刷面とガラス１０とが専用物質１５により接着されるようにして、完全に乾燥する過程を経る。
【００４５】
このような印刷紙２０の他側には、化学物質とセメント及びケイ砂が混合されて前記印刷紙２０と一体に接着され、水分の吸湿が起こらず、紫外線に変形しないうえ、建物の変化に抵抗できる弾性物性を有し、高温でも接着力に変化がない耐火性のある接着剤３０が塗布された後に乾燥される。
【００４６】
本発明の好適な実施形態では、印刷面上に噴射される専用インクは、紫外線環境に耐えられ専用印刷紙２０に一定の接着力を有し、吸湿の起こらない専用インクが噴射される。
【００４７】
本発明の好適な一実施の形態で用いられる専用物質１５及び接着剤３０は、アクリル系プライマー及び接着剤、ウレタンプライマー及び接着剤、アクリル樹脂、ホットメルト、ラミネーティングプライマーの中から選択されたいずれかの物質が添加されてなり、このような物質の添加により非常に強力な接着がなされ、印刷紙の印刷面の他側には化学物質とセメント及びケイ砂が混合されてガラスや塗料に一体に接着され、水分の吸湿が起こらず、紫外線に変形しないうえ、建物の変化に抵抗できる弾性物性を有し、衝撃による破損時にも飛散及び落下の恐れが皆無で、高温でも接着力に変化がない耐火性のある接着剤３０が塗布され、この接着剤３０にはコンクリート成分が含まれることができ、これによって各種壁面５０の施工において一体に施工できる。
【００４８】
本発明の好適な一実施の形態では、印刷紙２０及び接着剤３０の充分な乾燥が非常に重要であり、乾燥過程では印刷紙２０に印刷されている印刷面の専用インク及び接着剤３０の乾燥は、自然乾燥、熱乾燥、紫外線乾燥の中から選択されたいずれかの方法により行える。
【００４９】
ガラス１０の一側面上に、このような過程により用意された印刷紙２０を付着するが、この時は、印刷されて形成される形状が専用物質１５及びガラス１０を通過しながら、変形や、色の変化が意図通りに表現できるようにしなければならず、専用物質によっては単なる透過のみがなされ、一定の密度及び光学的特性を有しているため、デザイン２５されている内容を鮮明にする効果を与えるだけで、悪影響を及ぼさないように造成された物質を用いることが好ましい。
【００５０】
本発明の好適な一実施の形態によれば、印刷紙２０の他側には、接着剤３０が付着されてなる。ガラス１０と印刷紙２０との間に塗布される専用物質及び印刷紙２０の他側に塗布される接着剤３０間には乾燥後に一体となるようにしっかりと接着され、各種壁面５０に施工時には接合剤の裏面にタイル用接合剤やコンクリートまたはモルタルを引入して壁面５０に付着して施工でき、垂直に立てて壁面５０施工を行う場合は、本発明の一実施の形態に係る湿式施工可能なデザイン入りガラスタイルを製造するために用いた粉末状の接着剤３０を水に練り合わせて施工できる。
【００５１】
この際に塗布されるインクは、デザイン２５に噴射されたままの天然色のカラーを発色するインクを用いることができ、壁面５０の外部から見た時、インク固有の色がそのまま表現される。ただし、一定のカラーを発色するカラーガラス１０を用いる場合はガラス１０の色に影響されることもある。
【００５２】
このように、印刷紙２０に出力されたデザイン２５の内容が印刷紙２０の一側上面を透過しながら視覚に伝達され、建物の内外装材として用いられる場合には従来のコンクリートや、レンガまたは簡単な素材を補完する新しい形態の建築資材として機能できる。
【００５３】
このような本発明の一実施の形態に係る建築物の内外装材として用いられる場合は、温度差によって収縮と膨脹を繰り返す建物の壁面５０に対応して本発明の一実施の形態に係るガラスタイルを構成する接着剤３０、専用インク、ガラス１０は、収縮と膨脹を微細に繰り返し、建物の壁面５０に一応付着された後には亀裂や離脱が生じない性質を持つ専用インクと専用物質１５が用いられる。
【００５４】
この際に用いられる専用物質及び接着剤３０は、印刷紙２０及びインクとともに微細な膨脹と収縮を繰り返すことができるものであって、温度差によってこのような膨脹と収縮を繰り返しても亀裂がなく、またデザイン２５されている形態に変形があってはならない。
【００５５】
本発明の一実施の形態に係る湿式施工可能なデザイン入りガラスタイルを加工するためには、工場で決まった作業工程に従って加工が行われる。
【００５６】
まず、専用印刷器及び専用インクと専用印刷紙２０を利用して所望のデザイン２５を印刷する。
【００５７】
この時、専用印刷器は、専用インクを用いるのに支障がないノズル及び乾燥施設や紫外線を照射できる機能を持っていなければならず、専用インクの場合は紫外線に露出されても色の変化が極めて少なく、専用印刷紙２０に非常に強力に接着できるインクが噴射されるようにしなければならない。
【００５８】
このようなインクは、専用印刷器を介して噴射し、湿気に耐えられ、紙のように破れ易くてはならないし、外部の紫外線環境に耐えられ、後続する過程で塗布される専用物質やその他の接着剤３０と接着されるのに問題があってはならない。
【００５９】
本発明の好適な一実施の形態では、ラミネーティング紙やポリプロフィレン紙を用いることができる。
【００６０】
印刷される専用紙には、専用物質１５を利用して均等に塗布され、この時、前に印刷された印刷内容が滲んだり、変形したりしない。
【００６１】
専用物質１５は、ガラス１０と印刷紙２０を接合する機能に加え、印刷紙２０に印刷されている内容を鮮やかに目立たせ、印刷紙２０に完全に接着されて湿気や紫外線環境に耐えられ、外部環境にも長時間耐えられなければならない。
【００６２】
本発明の好適な一実施の形態では、塗布された印刷紙２０を自然乾燥及び熱乾燥して完全に乾燥させる。
【００６３】
このような印刷紙２０は、別途に備えておき、その後には、この印刷紙２０が付着されるガラス１０を用意しなければならない。
【００６４】
ガラス１０は、所望の寸法に加工しなければならないが、必要に応じて強化ガラス１０や、柄の付いたガラス１０、エッチングガラス１０など、多様に選択されたガラス１０を加工でき、一側面上に専用物質を利用して付着される印刷面のカラーと調和できるようなガラス１０を選択すればよい。
【００６５】
例えば、強化ガラス１０は、外装及び強度が要求される場合に用いられる。
【００６６】
選択されたガラス１０の寸法は、以下の工程で基準となるもので、ガラス１０の加工ステップ中に付いた汚染物質及び浮遊微粒子などを洗浄過程を通じてきれいに除去することはもちろん、除去した後も異物が付かないように注意し、特に後続工程において専用インクの塗布時に不良品が発生しないように水分を完全に乾燥させなければならない。
【００６７】
このように加工して用意されたガラス１０の一側面上には、前ステップで用意された印刷紙２０を専用物質１５を利用して付着する。印刷面を形成するために噴射された専用インクはガラス１０に付着された後はガラス１０と一体にならなければならず、建物の外壁に施工されて、長時間にわたって日光に晒されてもカラーの変化が極めて少ないインクを用いる必要がある。
【００６８】
また、この工程で用いられる専用インクは、ガラス１０が温度差によって微細な収縮と膨脹を繰り返す際にこれとともに収縮と膨脹を繰り返さなければならず、この過程で印刷面の亀裂が生じてはならず、ガラス１０と完全に一体となって、ガラス１０とともに温度による膨脹と収縮がなされることで、壁面５０の施工が完了した後に壁面５０から離脱したり、亀裂が生じたりするなどの問題を発生させてはならない。
【００６９】
本発明の一実施の形態に係るガラスタイルを建物の内外装材として用いる場合は、外部の日較差及び建物内部の冷暖房状態または湿度の変化などに十分対応できる性質の専用インクを用い、特に水分の吸湿が起こらないようにして本発明の一実施の形態に係るガラスタイルを通しては完全な防水が達成でき、水分による印刷面の亀裂及び変形がないようにし、当初の施工状態をそのまま一定に維持できるようにしなければならない。
【００７０】
本発明の好適な一実施の形態では、このような機能を満足させるために、紫外線環境に耐えられ専用印刷紙に一定の接着力を有し、吸湿が起こらない専用インクを用いることができる。
【００７１】
本発明の一実施の形態では、印刷紙２０の印刷面上に専用インクが塗布されると乾燥するが、自然乾燥や熱乾燥を行って専用インクから水分が排出されて完全に硬化されるようにする。
【００７２】
このように専用インクが完全に硬化した後は、用意されているガラス１０の一側面上に付着するが、この際にも専用物質を用いて、ガラス１０と非常に強力に接着されるようにする必要がある。
【００７３】
通常、壁面５０の内外装材として用いられる場合、本発明の一実施の形態に係る湿式施工可能なデザイン入りガラスタイルは、垂直に付着され、ガラス１０の重量によって印刷面に接着されている専用物質が変形しないようにすることが要求される。
【００７４】
このような専用物質は、ガラス１０とほぼ完全に一体となるように接着される特殊な物質が用いられている。
【００７５】
ガラス１０に接着される印刷紙２０の他側面には、化学物質とコンクリートが含まれて構成される特殊な接着剤３０が用いられるが、接着剤３０を必要な厚さに塗布する。
【００７６】
この時、専用物質が用いられて構成される接着剤３０は、化学物質とコンクリート機能を兼ね備えているものであって、ガラス１０や専用インクに一体に接着され、吸湿が起こらず防水機能を有し、紫外線にも安全で、温度差による壁面５０の収縮と膨脹に適応できる弾性を十分に有し、高温でも接着力に変化がなく、火災時にも建物から離脱しないといった耐火材としての機能を持っていなければならない。
【００７７】
印刷面上には、コンクリートや微細なケイ砂などが含まれない専用物質を用い、印刷面の反対側には専用物質にコンクリートやケイ砂などを混合して構成した接着剤３０を用いる。
【００７８】
実際の加工時には、本発明の一実施の形態に係るガラスタイルの接着剤３０層と施工される壁面５０の一側面及びこれらの間に引入されるガラスタイル用接着剤３０、モルタル、またはコンクリートにより、一体に接着されなければならず、壁面５０の施工時に本発明の一実施の形態に係るガラスタイルに使われた接着剤３０を用いれば、本発明の一実施の形態に係るガラスタイルと壁面５０とが一体に施工される。
【００７９】
本発明の一実施の形態に係る湿式施工可能なデザイン入りガラスタイルを壁面５０に施工するためには、粉末状の接着剤３０を提供することができ、このような接着剤３０を水に練り合わせて本発明の一実施の形態に係るタイルを湿式により付着して施工できる。
【００８０】
このような機能をする接着剤３０としては、米国ロームアンドハース社のＭＣ−７６、ＡＳ−４８、Ａｃｒｙｌｅｘ−接着強化樹脂エマルジョンなどのポリマーセメント系の製品、ウレタンとエマルジョンなどの混合剤、アクリル系ウレタン、ウレタンやラテックスとエマルジョンなどの混合剤など、ガラス１０に接着力を有する製品が用いられる。
【００８１】
本発明の好適な一実施の形態によれば、接着剤３０の塗布が完了した製品は、自然乾燥や熱乾燥または紫外線を照射して完全に乾燥させることができ、その後には表面仕上げ作業を経て各需要者に供給できる。
【００８２】
図２は、本発明の一実施の形態に係る湿式施工可能なデザイン入りガラスタイルが製造されている状態を示す図である。
【００８３】
図２には、本発明の一実施の形態に係る湿式施工可能なデザイン入りガラスタイルの完成された状態が示されており、印刷面の上に付着されているガラス１０を通して印刷の内容が映るようになっている。このような本発明の一実施の形態に係る湿式施工可能なデザイン入りガラスタイルが垂直に壁面５０に付着されて内外装材の施工が行われる。
【００８４】
図３は、本発明の一実施の形態に係る湿式施工可能なデザイン入りガラスタイルが用いられて施工された壁面５０の施工状態を示す図である。
【００８５】
図３を参照すれば、図２に示した本発明の一実施の形態に係る湿式施工可能なデザイン入りガラスタイルを利用して壁面５０に付着施工することが可能であり、湿式施工可能なデザイン入りガラスタイルの間にはコーキング材６０を用いて完全に防水処理を行うことができ、壁面５０を施工する際には、タイルのように簡単に湿式施工可能なデザイン入りガラスタイルと壁面５０との間に接着剤４０を引入して湿式により施工できる。タイルの連続施工により生じる目地の間には、防水のために、コーキング材６０を利用して防水処理を行うことが好ましい。
【００８６】
上述のように構成される本発明の好適な一実施の形態によれば、専用インクを用いるために考案されたノズルが備えられ、放熱による乾燥装置と紫外線を照射して乾燥できる装置とが備えられており、紫外線環境に耐えられ専用印刷紙２０に一定の接着力を有し、吸湿されないインクが噴射される専用印刷器を利用して、吸湿が起こらず破れ難いうえ、外部の紫外線環境にも耐えられる印刷紙２０上に所望のデザイン２５を出力して、前記デザイン２５が出力された印刷紙２０の印刷面上には印刷面の解像度を高め、印刷紙２０に完全に一体となるように接着されて湿気や紫外線環境に耐えられ外部の直射光線に露出されても長時間耐えられる専用物質を塗布した後、所望の寸法に加工されて洗浄乾燥されているガラス１０の一側面上に前記印刷面とガラス１０とが専用物質により接着されるようにして完全に乾燥する過程を経た後、前記印刷紙２０の他側には化学物質とセメント及びケイ砂が混合されて前記印刷紙２０と一体に接着され、水分の吸湿が起こらず、紫外線にも変形しないうえ、建物の変化に抵抗できる弾性物性を有し、高温でも接着力に変化がない耐火性のある接着剤３０が塗布された後に乾燥されてなることを特徴とする。
【００８７】
前記した印刷紙２０の印刷面上に噴射される専用インクは、セラミックインク、熱硬化性ペンキ、ウレタン樹脂の中から選択されたいずれかの成分が添加されてなるものが噴射されてなることができる。
【００８８】
前記した専用物質及び接着剤３０は、アクリル系プライマー及び接着剤、ウレタンプライマー及び接着剤、アクリル樹脂、ホットメルト、ラミネーティングプライマーの中から選択されたいずれかの物質が添加されてなることができる。
【００８９】
前記印刷紙２０に印刷されている印刷面の専用インク及び接着剤３０の乾燥は、自然乾燥、熱乾燥、紫外線乾燥の中から選択されたいずれかの方法により行える。
【００９０】
以上、この発明の実施形態について具体的に説明したが、この発明は、上述の実施形態に限定されるものではなく、この発明の技術的思想に基づく各種の変形が可能である。
【図面の簡単な説明】
【００９１】
【図１】本発明の一実施の形態に係る湿式施工可能なデザイン入りガラスタイルを製造するための状態を示す図である。
【図２】本発明の一実施の形態に係る湿式施工可能なデザイン入りガラスタイルが製造されている状態を示す図である。
【図３】本発明の一実施の形態に係る湿式施工可能なデザイン入りガラスタイルの施工状態を示す図である。
【符号の説明】
【００９２】
１０    ガラス
１５    専用物質
２０    印刷紙 
２５    デザイン
３０    接着剤
４０    接着剤
５０    壁面
６０    コーキング材
【図１】
2007223882.tif 000003
【図２】
2007223882.tif 000004
【図３】
2007223882.tif 000005